FR 2290974 A1 19760611 FR 7535250 A 19751113 La présente invention qui est due à Monsieur Jean GILLET 116, Mommaertstraat à Overjise (Province de Brabant) Belgique, se rapporte aux produits utilisés en vue de la forma- tion de reveteineots de lingotières et vise en ordre principal à améliorer sensiblement les qualités de surface du lingot et à garder les lingotières plus propres. Ainsi que cela est connu t antérieurerent, il a été fait usage pour Ces revêtements, de mélasse pure et cela du fait que en raison de sa nature de sons-produit de la fabrication du sucre son prix est peu élevé. Les spécialistes la sidérurgie sont cependant d'avais que l'utilisation de ces mélasses donne lieu à des difficultés et à des inconvénients importants, à savoir s 1. lors du stockage, e, la mélasse doit être chauffée, sinon elle n'est pas applicable ;; 2. de plus, pour son application elle doit être mélangée à de l'eau t 3. les mélasses donnent lieu à un colmatage des canalisations I 4. la mélasse donne lieu à une fezeentation en raison du grand nombre de bactéries qu'elle contient , 5. la pulvérisation de la mélasse donne lieu à des difficultés t cette pulvérisation est difficile ent autosatisable et de rendement irrégulier L'expérience montre que la mélasse se fige dans les circuits. 6. l'utilisation de la mélasse n'est valable que entre 70 et 90 Celsuis (température de paroi lingotière). D'autre part, si l'on envisage l'action de surface, on constate que la mélasse donne lieu à ce que l'on nomme des *pailles* c'est-à-dire que des gouttelettes d'acier se forment et se refroidissent plus vite que le lingot. Elles viennent adhérer à la surface intérieure de la lingotière en donnant lieu aux pailles sur la surface du lingot. On a notamment observé que au moment de la combus- tion, la mélasse brûle trop vite et que quand le niveau d'acier monte dans la lingotière, cette matière rencontre de la mélasse ayant été brûlée de sorte que, en fait, l'action de la mélasse est beaucoup moins efficace. Suivant l'invention, il est ajouté à la mélasse en un pourcentage de 1 à 25 % en poids une composition synthétique qui contient en une proportion importante un ou des hydrocarbures, en général de nature polynucléaire, de structure saturée ou non, en substance libres de corps oxygénés et de paraffines et contenant approximativement 75 % d' asphaltène. L'expérience a montré que le composé connu sous la dénomination "Gilsonite" (spackling black gilsonite) donne lieu à des résultats particulièrement avantageux. La composition est s C - 86 % O - 1,5 X H - 10 X S - 0,3 % N - 2,5 % Paraffines : 0,9 % Ces asphaltènes et les résines asphaltiques formant le résidu de la distillation du bitume sont considérés comme des composés polycycliques contenant de l'oxygène, du soufre et de l'azote en faibles proportions. La Gilsonite" peut être considérée come un composé organique contenant approximativement 75 % de carbone asphaltène. Sont également actives des substances telles que - la cire de picène - les résines de pétrole (par exemple Impres : I.C.I. ou Escory : ESSO) et toutes les résines de pétrole produites par la condensation de fractions en C4 et C5 non saturées provenant du raffinage du pétrole - les produits provenant de la condensation Diels-Adier et tous matériaux naturels ou synthétiques de nature nettement hydro carbonée correspondant aux propriétés physiques requises. L'utilisation nécessite en pratique l'addition de différents adjuvants tels que un ou des agents de suspension un ou des additifs de viscosité un ou des agents mouillants un ou des anti-mousse un ou des bactéricides un ou des solvants. Ci-après on donnera un exemple absolument non limitatif (pour 1000 kg de composition). NOM FONCTION GROUPE CHIMIQUE QUANTITE Gilsonite source de carbone 75 % asphaltène 195 kg Bio polymère agent de suspen- gomme de Xanthane 1 kg XB 23 sion Gomme additif de exudation d'arbre Karaya viscosité des Indes caracté- 1 kg risé par un colloïde hydrophile Santobrite antimicosique penta chloro 3 kg (15 % solu- phénol tion) Mélasse source de hydrate de 500 kg carbone carbone Formaldéhyde bactéricide aldéhydes 10 kg Eau solvant H2O à 30 290 kg 1.000 kg Lors de l'application du produit objet de l'invention on considère que le mécanisme chimique est normalement le suivant a) Par élévation importante de la température au moment de la coulée, le produit brtle et engendre une atmosphère réduc trice. b) Ce manteau réducteur protège de l'oxydation de surface. c) Le courant de gaz brûlant ainsi produit pendant la combustion du produit, empêche tout oxyde d'adhérer à la lingotière et de former des défauts de surface. I1 est spécialement effica ce contre les pailles. d) Le produit utilisé tend à réduire les éclaboussures de métal, qui adhèrent aux parois des lingotières, entrafnant des dé fauts au laminage. Le produit doit être utilisé en des quantités dosées d'une part en quantité suffisante pour atteindre le résultat et d'autre part en évitant un excès car il y a un risque de turbulence, formation de bulles sous-cutanées ou perlage de l'acier. Le produit est complètement stable de structure chimique ininflammable aux températures de pulvérisation sur lingotières. I1 est fourni prPt à l'emploi, facilement pulvérisable inerte et ne nécessite pas d'agitation. Aucune dilution ultérieure est nécessaire. I1 peut être appliqué par pulvérisation en couche très fine. I1 s'utili- se sur des lingotières chaudes ou froides. La concentration d'emploi est de l'ordre de 150 cc par tonne/lingot ; celle-ci variant selon les cas. Bien entendu diverses modifications peuvent être apportées par l'homme de l'art aux éléments qui viennent d'être décrits uniquement à titre d' exemples non limitatifs sans sortir du cadre de l'invention. - REVENDICATIONS i. - Produit destiné à être utilisé en vue de la forma- tion de revêtements de lingotières et contenant de la mélasse, caractérisé en ce que, à la mélasse est ajoutée une composition synthétique qui contient en une proportion importante un ou des hydrocarbures en général de nature polynucléaire de structure saturée ou non, en substance libres de corps oxygénés et de paraffines et contenant approximativement 75 % d'asphaltène. 2. - Produit suivant la revendication 1, caractérisé en ce que l'addition a lieu en un pourcentage de t à 25 % en poids. 3. - Produit suivant la revendication 1, caractérisé en ce que pour l'addition il est fait usage du composé connu sous la dénorination de "Gilsonite" contenant c - 86 % O - 1,5 % H - 10 % S - 0,3 % N - 2,5 % Paraffines - 0,9 % ce composé étant considéré coi @e un composé organique contenant 75 % de carbone asphaltène. 4. - Produit suivant la revendication t, caractérisé en ce que pour addition à la mélasse, il peut être fait usage également des substances ci-après : - la cire de picene i - les résines de pétrole (par exemple Impres : I.C.I. ou Escory : ESSO) et toutes les résines du pétrole produites par la condensation de fractions en C4 et C5 non saturées provenant du raffinage du pétrole - les produits provenant de la condensation Diels-Adler et tous les matériaux naturels ou synthétiques de nature nettement hydrocarbonée correspondant aux propretés physiques requises. 5. - Produit suivant l'une quelconque des revendications t à 4, caractérisé par l'addition d'adjuvants (ensemble ou partie) tels que - un ou des agents de suspension - un ou des additifs de viscosité - un ou des agents mouillants - un ou des anti-mousse - un ou des bactericides - un ou des solvants. 6. Produit suivant l'une quelconque des revendications i à 5, caractérisé par une composition avec teneurs ci-après Gilsonite 195 kg Gomme de xanthane i kg Gomme Karaya i kg Santobrite (15 % solution) pentachlorophénol 3 kg Mélasse 500 kg Formaldéhyde 10 kg Eau 290 kg 1 000 kg